(57)【要約】【課題】高充電終止電圧まで充電されたときの保存特性に優れた高容量な非水電解質二次電池を提供する。【解決手段】本発明は、正極活物質を含む正極と、負極と、非水電解質と、を備える非水電解質二次電池において、正極活物質が、少なくともジルコニウムとマグネシウムとを含有するリチウムコバルト複合酸化物、又は前記リチウムコバルト複合酸化物と、層状構造を有するリチウムマンガンニッケル複合酸化物と、の混合物からなり、非水電解質が、フルオロエチレンカーボネートと、ジ（２−プロピニル）オギザレートと、ＮＣ−Ｒ−ＣＮ（Ｒは直鎖の飽和炭化水素基である。）で表されるジニトリル化合物とを含むことを特徴とする。【選択図】なし【特許請求の範囲】
【請求項１】
正極活物質を含む正極と、負極と、非水電解質と、を備える非水電解質二次電池において、
前記正極活物質は、少なくともジルコニウムとマグネシウムとを含有するリチウムコバルト複合酸化物、又は前記リチウムコバルト複合酸化物と、層状構造を有するリチウムマンガンニッケル複合酸化物と、の混合物からなり、
前記非水電解質は、フルオロエチレンカーボネートと、ジ（２−プロピニル）オギザレートと、ＮＣ−Ｒ−ＣＮ（Ｒは直鎖の飽和炭化水素基である。）で表されるジニトリル化合物と、を含む、
ことを特徴とする非水電解質二次電池。
【請求項２】
請求項１に記載の非水電解質二次電池において、
前記リチウムマンガンニッケル複合酸化物が、ＬｉａＮｉｘＣｏｙＭｎｚＯ２（０．９≦ａ≦１．１、０．３≦ｘ≦０．６、０．１≦ｘ≦０．４、ｘ＋ｙ＋ｚ＝１）で示される化合物であり、かつ前記リチウムマンガンニッケル複合酸化物の量が、前記正極活物質の全質量の３０質量％以下である、
ことを特徴とする非水電解質二次電池。
【請求項３】
請求項１又は２に記載の非水電解質二次電池において、
前記直鎖の飽和炭化水素基Ｒの炭素数が、４〜８である、
ことを特徴とする非水電解質二次電池。
【請求項４】
請求項１〜３のいずれかに記載の非水電解質二次電池において、
前記ジニトリル化合物の量が、前記非水電解質の全質量の０．１〜１０質量％である、
ことを特徴とする非水電解質二次電池。
【請求項５】
請求項１〜４のいずれかに記載の非水電解質二次電池において、
前記ジ（２−プロピニル）オギザレートの量が、前記非水電解質の全質量の０．１〜１０質量％である、
ことを特徴とする非水電解質二次電池。
【発明の詳細な説明】
【技術分野】
【０００１】
本発明は、非水電解質二次電池の保存特性の向上に関する。
【背景技術】
【０００２】
リチウムイオン二次電池に代表される非水電解質二次電池は、高エネルギー密度で高容量であるため、携帯電話、ノートパソコン等の移動情報端末、電気自動車などの駆動電源として用いられている。
【０００３】
近年、上記移動端末等の高機能化に伴い、その駆動電源である非水電解質二次電池には、さらなる高容量化や、サイクル特性、保存特性のような電池特性の向上が要望されている。
【０００４】
例えば、特許文献１は、非水電解質を改善することにより、非水電解質二次電池のサイクル特性等を向上させる技術を提案している。具体的には、特許文献１は、非水電解質に、スルホキシド基、スルホン基又はオギザリル基を含むアルキン誘導体を含有させる技術を提案している。特許文献１の技術によれば、広い温度範囲でのサイクル特性や電気容量、更には保存特性などに優れたリチウム二次電池を提供することができる。
【０００５】
ところで、このような非水電解質二次電池は、通常、充電終止電圧が４．２Ｖで使用されているが、充電終止電圧４．２Ｖの非水電解質二次電池は、正極活物質であるリチウム遷移金属酸化物中のリチウムイオンを５０％程度しか使用していないことが知られている。このため、充電終止電圧を４．２Ｖから４．３Ｖ以上（正極の電位がリチウム金属基準で４．４Ｖ以上）に高めることで、正極活物質中のリチウムイオン利用率を高め、高容量化することができる。
【０００６】
しかし、非水電解質二次電池を高い電圧まで充電すると、電圧の上昇に伴い、正極の酸化性が高くなるため、満充電時、通常の充電終止電圧４．２Ｖの場合と比較して、（１）リチウム遷移金属酸化物の相転移による遷移金属イオンの溶出が加速する（容量劣化）、（２）正極活物質−非水電解質界面における副反応により容量が低下する（自己放電）、（３）正極活物質から溶出した遷移金属イオンが負極上に堆積し微小短絡を引き起こす（自己放電）といった問題が生じる。また、このような問題は、高温時に顕著となる。
【０００７】
そこで、特許文献２は、充電終止電圧を高めたときに生じる不具合に対処する技術を提案している。具体的には、特許文献２は、正極がニッケル、コバルト及びマンガンを含む正極活物質を有し、非水電解質が、非水溶媒、リチウム塩及びアジポニトリルを含み、アジポニトリルの量が、非水溶媒及びリチウム塩の総質量１００質量部あたり１０質量部以下である技術を提案している。特許文献２によれば、高電圧下で充電しても、長寿命及び高温安定性を同時に達成できるリチウム電池を提供できる。
【先行技術文献】
【特許文献】
【０００８】
【特許文献１】特開２００２−１２４２９７号公報
【特許文献２】特開２０１１−５４５６０号公報
【発明の概要】
【発明が解決しようとする課題】
【０００９】
しかしながら、上記特許文献２の技術を用いたとしても、高い充電終止電圧まで充電し、保存したときの容量劣化と自己放電の両方を十分に抑制することはできない。
【００１０】
本発明は、上記問題に鑑み、高い充電終止電圧まで充電されたときの保存特性に優れた高容量な非水電解質二次電池を提供することを目的とする。
【課題を解決するための手段】
【００１１】
本発明は、正極活物質を含む正極と、負極と、非水電解質とを備える非水電解質二次電池において、正極活物質は、少なくともジルコニウムとマグネシウムとを含有するリチウムコバルト複合酸化物、又は前記リチウムコバルト複合酸化物と、層状構造を有するリチウムニッケルマンガン複合酸化物との混合物からなり、非水電解質は、フルオロエチレンカーボネートと、ジ（２−プロピニル）オギザレートと、ＮＣ−Ｒ−ＣＮ（Ｒは直鎖の飽和炭化水素基である。）で表されるジニトリル化合物とを含む。
【００１２】
正極活物質として用いられる、少なくともジルコニウムとマグネシウムとを含有するリチウムコバルト複合酸化物は、ジルコニウムとマグネシウムとの添加によって高電位での構造安定性が高められており、高電圧で保存したときの材料劣化を抑制することができる。
【００１３】
また、層状構造を有するリチウムニッケルマンガン複合酸化物は、高電位での熱安定性に優れるので、これを上記リチウムコバルト複合酸化物とともに用いることもできる。
【００１４】
すなわち、正極活物質としては、上記リチウムコバルト複合酸化物を単独で用いてもよく、又は上記リチウムコバルト複合酸化物と、上記リチウムニッケルマンガン複合酸化物とを組み合わせて用いてもよい。
【００１５】
非水電解質に含まれるフルオロエチレンカーボネートは、非水電解質の耐酸化性を高めるように作用する。
【００１６】
また、前記ジニトリル化合物は、キレート配位子として遷移金属イオンに作用し錯体塩を形成するので、溶出した遷移金属イオンが負極上に析出することを防止できる。さらに、前記ジニトリル化合物は、正極上で分解して酸化被膜を形成するので、正極による非水電解質の分解を抑制することもできる。
【００１７】
ジ（２−プロピニル）オギザレートは、負極上で分解して強固な負極保護被膜を形成するので、負極上への遷移金属イオンの再析出や堆積を抑制することができる。
【００１８】
上記のような効果が相乗的に作用して、電池の充電終止電圧を正極のリチウム基準の電位で４．４Ｖ以上、さらには４．４５Ｖ以上と高くした場合でも、満充電状態での容量劣化及び自己放電を抑制することができる。
【００１９】
ここで、少なくともジルコニウムとマグネシウムとを含有するリチウムコバルト複合酸化物におけるリチウム以外の金属元素の総モル数に対するジルコニウムのモル比及びマグネシウムのモル比は、それぞれ０．００１〜０．０５であることが好ましい。ジルコニウム及びマグネシウムのモル比がそれぞれ０．００１より小さいと、耐酸化性が不十分となるおそれがある。一方、ジルコニウム及びマグネシウムのモル比がそれぞれ０．０５より過剰に添加されると、抵抗層となり負荷特性が低下するおそれがある。
【００２０】
また、層状構造を有するリチウムニッケルマンガン複合酸化物におけるリチウム以外の金属元素の総モル数に対するニッケルのモル比及びマンガンのモル比は、それぞれ０．３〜０．６及び０．１〜０．４とすることが好ましい。ニッケルのモル比を０．３〜０．６とし、マンガンのモル比を０．１〜０．４とすることにより、高容量かつ高い熱安定性（構造安定性）が得られる。
【００２１】
上記非水電解質二次電池において、層状構造を有するリチウムニッケルマンガン複合酸化物は、ＬｉａＮｉｘＣｏｙＭｎｚＯ２（０．９≦ａ≦１．１、０．３≦ｘ≦０．６、０．１≦ｚ≦０．４、ｘ+ｙ+ｚ＝１）で示される化合物であり、前記リチウムニッケルマンガン複合酸化物の量は、正極活物質の総質量の３０質量％以下である構成することができる。ここで、リチウムのモル比ａの上記範囲は作製直後の値であり、モル比ａの値は充放電により前記範囲を超えて変化する。
【００２２】
上記ＬｉａＮｉｘＣｏｙＭｎｚＯ２は、高電位においても高い熱安定性を有することから、前記リチウムコバルト複合酸化物とともに用いることで、電池に高い安全性を付与できる。
【００２３】
ただし、正極活物質の全質量に対するＬｉａＮｉｘＣｏｙＭｎｚＯ２で示される化合物の量が３０質量％を超えると、電池容量及び満充電・高温保存時の残存容量が低下するおそれがある。よって、ＬｉａＮｉｘＣｏｙＭｎｚＯ２で示される化合物の量は、３０質量％以下であることが好ましい。
【００２４】
前記リチウムコバルト複合酸化物には、熱安定性を高めるために、アルミニウムをさらに添加してもよい。この場合、前記リチウムコバルト複合酸化物は、ＬｉａＣｏｂＺｒｃＭｇｄＡｌｅＯ２（０．９≦ａ≦１．１、０．００１≦ｃ≦０．０５、０．００１≦ｄ≦０．０５、０≦ｅ≦０．０５、ｂ＋ｃ＋ｄ＋ｅ＝１）であることが好ましい。
なお、リチウムのモル比ａの上記範囲は作製直後の値であり、モル比ａの値は充放電により前記範囲を超えて変化する。
【００２５】
上記非水電解質二次電池において、前記ジニトリル化合物ＮＣ−Ｒ−ＣＮの直鎖の飽和炭化水素基Ｒの炭素数は４〜８である構成とすることができる。具体的には、前記ジニトリル化合物ＮＣ−Ｒ−ＣＮは、アジポニトリル、ピメロニトリル、スベロニトリル、アゼラニトリル、及びセバコニトリルよりなる群から選択される少なくとも１種であることが好ましい。
【００２６】
直鎖の飽和炭化水素基Ｒの炭素数が４〜８である上記ジニトリル化合物を用いることにより、満充電状態で保存したときの容量劣化及び自己放電を抑制する効果をさらに高めることができる。
【００２７】
上記非水電解質二次電池において、ジニトリル化合物ＮＣ−Ｒ−ＣＮの量が、非水電解質の全質量の０．１〜１０質量％である構成とすることができる。ジニトリル化合物の量が少なすぎると、上記本発明の効果が十分に得られないおそれがある。一方で、ジニトリル化合物を、本発明の効果が上限に達する以上に添加すると、コストが増加する。
【００２８】
また、上記非水電解質二次電池において、ジ（２−プロピニル）オギザレートの量が、非水電解質の全質量の０．１〜１０質量％である構成とすることができる。ジ（２−プロピニル）オギザレートの量が少なすぎると、上記本発明の効果が十分に得られないおそれがある。一方で、ジ（２−プロピニル）オギザレートの量を、本発明の効果が上限に達する以上に添加すると、コストが増加する。
【００２９】
フルオロエチレンカーボネートの量は、非水溶媒の全体積の５〜４０質量％が好ましく、１０〜３０質量％がさらに好ましい。フルオロエチレンカーボネートの量が少なすぎると、上記本発明の効果が十分に得られないおそれがある。一方で、フルオロエチレンカーボネートの量を、本発明の効果が上限に達する以上に添加すると、コストが増加する。
【発明の効果】
【００３０】
本発明によれば、高い充電終止電圧まで充電されたときの保存特性に優れた高容量な非水電解質二次電池を提供することができる。
【発明を実施するための形態】
【００３１】
本発明を実施するための形態を、実施例を用いて説明する。なお、本発明は下記の形態に限定されるものではなく、その要旨を変更しない範囲において適宜変更して実施することができる。
【実施例】
【００３２】
（実施例１）
［正極板の作製］
コバルト（Ｃｏ）と、ジルコニウム（Ｚｒ）と、マグネシウム（Ｍｇ）と、アルミニウム（Ａｌ）とを共沈させ、熱分解反応させて、ジルコニウム、マグネシウム、アルミニウム含有四酸化三コバルトを得た。この四酸化三コバルトと炭酸リチウムとを混合し、空気雰囲気中で８５０℃で２４時間焼成し、その後乳鉢で平均粒径が１４μｍとなるまで粉砕して、ＬｉＣｏ０．９７３Ｍｇ０．００５Ａｌ０．０２Ｚｒ０．００２Ｏ２で表される、ジルコニウム、マグネシウム、アルミニウム含有リチウムコバルト複合酸化物（正極活物質Ａ）を得た。
【００３３】
炭酸リチウムと、Ｎｉ０．３３Ｍｎ０．３３Ｃｏ０．３３（ＯＨ）2で示される共沈水酸化物とを混合し、空気雰囲気中で１０００℃で２０時間焼成し、その後乳鉢で平均粒径が５μｍとなるまで粉砕して、ＬｉＮｉ０．３３Ｍｎ０．３３Ｃｏ０．３３Ｏ２で表される、層状構造を有するコバルト含有リチウムニッケルマンガン複合酸化物（正極活物質Ｂ）を得た。なお、この正極活物質ＢのＸ線結晶構造回析を行ったところ、層状構造であることが確認された。
【００３４】
上記のようにして得られた、正極活物質Ａと、正極活物質Ｂとを、質量比９５：５で混合して、混合正極活物質を得た。
【００３５】
前記混合正極活物質と、導電助剤としてのアセチレンブラックと、結着剤としてのポリフッ化ビニリデンとを質量比９５：２．５：２．５で混合して混合物を得、この混合物を分散媒であるＮ−メチル−２−ピロリドン（ＮＭＰ）と混合して、正極合剤スラリーを得た。
【００３６】
正極合剤スラリーを、ドクターブレード法により、厚み１５μｍのアルミニウム箔製正極芯体の両面に均一に塗布し、乾燥機中１００〜１５０℃の温度で真空処理してＮＭＰを除去し、厚みが０．１４ｍｍとなるようにロールプレス機により圧延して、正極板を得た。
【００３７】
［負極板の作製］
黒鉛からなる負極活物質と、結着剤としてのスチレンブタジエンゴムと、粘度調整剤としてのカルボキシメチルセルロースとを質量比９６：２：２で混合して、混合物を得、この混合物を水と混合して、負極合剤スラリーを得た。
【００３８】
負極合剤スラリーを、ドクターブレード法により、厚み８μｍの銅箔製負極芯体の両面に均一に塗布し、乾燥機中１００〜１５０℃の温度で加熱処理して水分を除去し、厚みが０．１５ｍｍとなるようにロールプレス機により圧延して、負極板を得た。
【００３９】
［非水電解質の調製］
エチルメチルカーボネート（ＥＭＣ）と、フルオロエチレンカーボネート（ＦＥＣ）とを、８０：２０の体積比（２５℃、１気圧）で混合した混合溶媒に、ＬｉＰＦ６を１ｍｏｌ／Ｌの濃度となるように溶解した。得られた溶液に、アジポニトリル（Ｒの炭素数４）を１質量％の濃度となるように、ジ（２−プロピニル）オギザレートを１質量％となるように添加して、非水電解質を調製した。
【００４０】
［電池の作製］
上記のようにして得た正極板と、負極板と、これらの間に配置されたポリエチレン製微多孔膜からなるセパレータ（厚み２２μｍ）とを、渦巻状に捲回して、捲回電極体を得た。この捲回電極体を、電池缶に収容し、非水電解質を注液し、電池缶を封口して、円筒形の非水電解質二次電池（φ１８ｍｍ×６５ｍｍ）を作製した。この電池の設計容量は３０００ｍＡｈとした。
【００４１】
［電極体の作製］
正極にはアルミニウム製のリード線を、負極にはニッケル製のリード線を溶接し、前記正極と負極をポリエチレン製微多孔膜からなるセパレータを介して扁平型に巻回して渦巻状の電極体を作製した。
【００４２】
（実施例２〜４）
非水電解質の調製時に、アジポニトリルの代わりに、ピメロニトリル（Ｒの炭素数５）（実施例２）、セバコニトリル（Ｒの炭素数８）（実施例３）、またはグルタロニトリル（Ｒの炭素数３）（実施例４）を用いたこと以外、実施例１と同様にして、実施例２〜４の非水電解質二次電池を作製した。
【００４３】
（比較例１〜３）
非水電解質の調製時に、ジニトリル化合物及びジ（２−プロピニル）オギザレートを添加しなかったこと以外（比較例１）、ジ（２−プロピニル）オギザレートを添加しなかったこと以外（比較例２）、またはジニトリル化合物を添加しなかったこと以外（比較例３）、実施例１と同様にして、比較例１〜３の非水電解質二次電池を作製した。
【００４４】
（比較例４）
非水電解質の調製時に、フルオロエチレンカーボネート（ＦＥＣ）の代わりに、エチレンカーボネート（ＥＣ）を用いたこと以外、実施例１と同様にして、比較例４の非水電解質二次電池を作製した。
【００４５】
（比較例５）
ジルコニウム、マグネシウム、アルミニウム含有リチウムコバルト複合酸化物の代わりに、異種元素が添加されていないコバルト酸リチウム（ＬｉＣｏＯ２）を用いたこと以外、実施例１と同様にして、比較例５の非水電解質二次電池を作製した。
【００４６】
表１に、実施例１〜４及び比較例１〜５の各電池における正極活物質及び非水電解質の組成を示す。なお、表１において、ジルコニウム、マグネシウム、アルミニウム含有リチウムコバルト複合酸化物はＬＣＯ（Ｍｇ,Ｚｒ,Ａｌ添加）と表記し、層状ニッケルマンガンコバルト酸リチウムはＬＮＣＭと表記し、コバルト酸リチウムはＬＣＯ（無添加）と表記している。グルタロニトリル、アジポニトリル、セバコニトリル及びジ（２−プロピニル）オギザレートは、それぞれＧｌｔＣＮ、ＡｄｐＣＮ、ＰｍｌＣＮ、ＳｂｃＣＮ及びＤ２ＰＯと表記している。
【００４７】
【表１】
2014089869.tif 000002
【００４８】
（評価）
［高温保存試験］
実施例１〜４及び比較例１〜５の各電池を、２５℃の環境下、１Ｉｔ（３０００ｍＡ）の定電流で、電池電圧が４．３５Ｖになるまで充電し、次いで４．３５Ｖの定電圧で電流値が１／５０Ｉｔになるまで充電した。この後、充電後の各電池を、１Ｉｔの電流で、電池電圧が３Ｖになるまで放電した。このときの放電容量を初期容量とした。
【００４９】
次に、実施例及び比較例の各電池を上記と同様にして充電し、充電後の各電池を、６０℃の恒温槽内にて３０日間保存した。保存後の各電池を２５℃まで放冷した後、１Ｉｔの電流値で放電して、残存容量を求めた。結果を表２に示す。表２において、残存容量は、初期容量に対する比率（％）として表している。
【００５０】
さらに、残存容量を求めた後の各電池を、初期容量と求めたときと同じ充放電サイクルに１回供し、復帰容量を求めた。結果を表２に示す。表２において、復帰容量は、初期容量に対する比率（％）として表している。
【００５１】
なお、上記残存容量及び復帰容量の測定は、それぞれ、保存時の自己放電及び容量劣化を評価する目的で行った。
【００５２】
【表２】
2014089869.tif 000003
【００５３】
比較例１と比較例２の結果から、アジポニトリルを添加し、ジ（２−プロピニル）オギザレートを添加しない比較例２の電池は、アジポニトリル及びジ（２−プロピニル）オギザレートのいずれも添加しない比較例１の電池と比べて、残存容量は３．１％向上し、復帰容量は４．６％向上したのみであった。
【００５４】
また、比較例１と比較例３との結果から、ジ（２−プロピニル）オギザレートを添加し、アジポニトリルを添加しない比較例３の電池は、そのいずれも添加されていない比較例１の電池と比べて、残存容量は６．５％向上し、復帰容量は０．８％向上したのみであった。
【００５５】
一方で、非水電解質にアジポニトリル及びジ（２−プロピニル）オギザレートの両方を添加した実施例１の電池は、アジポニトリルを添加し、ジ（２−プロピニル）オギザレートを添加しない比較例２の電池と比べて、残存容量が１５％、復帰容量が０．９％さらに向上していた。また、実施例１の電池は、ジ（２−プロピニル）オギザレートを添加し、アジポニトリルを添加しない比較例３の電池と比べて、残存容量が１１．６％、復帰容量が４．７％さらに向上していた。
【００５６】
以上のように、実施例１と比較例１〜３の結果から、正極活物質が、Ｚｒ、Ｍｇを含有するリチウムコバルト複合酸化物と、層状構造を有するリチウムニッケルマンガン複合酸化物とからなり、非水電解質がフルオロエチレンカーボネートと、ＮＣ−Ｒ−ＣＮ（Ｒは直鎖の飽和炭化水素基）で表されるジニトリル化合物と、ジ（２−プロピニル）オギザレートを含むことにより、残存容量及び復帰容量が共に向上し、特に残存容量が大幅に向上することが明らかとなった。
【００５７】
上記正極活物質は、充電終止電圧を高めたときの構造安定性が高められているため、高電圧状態で保存された場合でも、正極活物質からの遷移金属イオンの溶出が抑制されている。また、非水電解質がフルオロエチレンカーボネートを含むことにより、非水電解質の耐酸化性を高めることができる。
【００５８】
非水電解質に含まれるアジポニトリルは、キレート配位子として遷移金属イオンに作用し錯体塩を形成することから、溶出した遷移金属イオンが負極上に析出する前に捕捉できる。このことが、残存容量を高めることに寄与する。さらに、満充電状態で保存されたときに、前記ジニトリル化合物は正極上で分解して酸化被膜を形成することから、充電状態での正極と非水電解質との副反応を抑制することもでき、これが、復帰容量の向上に寄与したと考えられる。
【００５９】
さらには、ジ（２−プロピニル）オギザレートは、負極上で分解して強固な負極保護被膜を形成することから、負極上への遷移金属イオンの再析出を抑制することができ、このことが、残存容量の向上に寄与したと考えられる。
【００６０】
上記のような効果が相乗的に作用して、残存容量及び復帰容量、中でも残存容量が向上したと考えられる。
【００６１】
実施例１と比較例４の結果から、非水電解質が、アジポニトリル及びジ（２−プロピニル）オギザレートを含んでいても、フルオロエチレンカーボネートを含まない場合には、残存容量が大きく低下することが確認された。このことから、高い残存容量を得るためには、非水溶媒がフルオロエチレンカーボネートを含むことが不可欠である。
【００６２】
実施例１と比較例５の結果から、正極活物質が、異種元素が添加されていないコバルト酸リチウムを含む場合、非水電解質が、フルオロエチレンカーボネート、アジポニトリル及びジ（２−プロピニル）オギザレートを含んでいたとしても、残存容量及び復帰容量共に大きく低下することが確認された。なお、Ａｌは、熱安定性向上のために添加されており、高電位での構造安定性を高める効果はない。このことから、本発明の効果を得るためには、コバルト酸リチウムに、Ｚｒ及びＭｇを添加することが不可欠である。
【００６３】
実施例１〜４の結果から、非水電解質に、アジポニトリルの代わりに、ピメロニトリル（実施例２）、セバコニトリル（実施例３）又はグルタロニトリル（実施例４）を、フルオロエチレンカーボネートおよびジ（２−プロピニル）オギザレートとともに添加することにより、アジポニトリルの場合と同様に、特に残存容量が大幅に向上することが明らかとなった。
【００６４】
また、直鎖の飽和炭化水素基Ｒの炭素数が３のグルタロニトリルである実施例４の電池と比較して、直鎖の飽和炭化水素基Ｒの炭素数が４〜８である実施例１〜３の電池は、残存容量及び復帰容量の両方が向上している。このため、ジニトリル化合物に含まれる直鎖の飽和炭化水素基Ｒの炭素数は４〜８であることが好ましい。
【００６５】
（追記事項）
上記実施例では、正極活物質として、ジルコニウム、マグネシウム、アルミニウム含有リチウムコバルト複合酸化物と、層状構造を有するコバルト含有リチウムニッケルマンガン複合酸化物との混合物を用いたが、少なくともＺｒとＭｇとを含有するリチウムコバルト複合酸化物のみからなる正極活物質を用いても、上記のような本発明の効果が得られる。
【００６６】
さらに、正極活物質としては、異なる２種以上の少なくともＺｒとＭｇとを含有するリチウムコバルト複合酸化物の混合物を用いてもよいし、正極活物質に、２種以上の異なる層状構造を有するリチウムニッケルマンガン複合酸化物が含まれていてもよい。
【００６７】
本発明において用いられる負極活物質は、特に限定されず、当該分野で一般的に用いられている材料を用いることができる。例えば、負極活物質としては、上記実施例で用いた黒鉛以外にも、Ｌｉ、Ｓｉ、ＳｉＯｘ、Ｓｎ、ＳｎＯｘ、Ｌｉ［Ｌｉ１／３Ｔｉ５／３］Ｏ４などを用いることができる。
【００６８】
ここで、電池電圧は、正極の電位と負極の電位との差で示され、電池電圧を大きくすることにより、電池容量を大きくすることができるが、負極活物質として電位の低い黒鉛（リチウム基準で約０．１Ｖ）を用いると、電池電圧が高く、正極活物質の利用効率の高い電池が得られる。
【００６９】
非水電解質は、非水溶媒と、これに溶解した電解質塩とを含む。非水溶媒は、フルオロエチレンカーボネートと、フルオロエチレンカーボネート以外の溶媒から構成することができる。フルオロエチレンカーボネート以外の非水溶媒としては、例えば、エチレンカーボネート、プロピレンカーボネート、ブチレンカーボネート、γ−ブチロラクトン、γ−バレロラクトンなどのリチウム塩の溶解度が高い高誘電率溶媒、ジエチルカーボネート、ジメチルカーボネート、エチルメチルカーボネート等の鎖状カーボネート、テトラヒドロフラン、１，２−ジメトキシエタン、ジエチレングリコールジメチルエーテル、１，３−ジオキソラン、２−メトキシテトラヒドロフラン、ジエチルエーテル、酢酸エチル、酢酸プロピル、プロピオン酸エチルなどの低粘性溶媒が挙げられる。これらは、単独で用いてもよいし、二種以上を混合して用いてもよい。
【００７０】
電解質塩としては、例えば、ＬｉＰＦ６、ＬｉＢＦ４、ＬｉＣＦ３ＳＯ３、ＬｉＮ（ＣＦ３ＳＯ２）２、ＬｉＮ（Ｃ２Ｆ５ＳＯ２）２、ＬｉＮ（ＣＦ３ＳＯ２）（Ｃ４Ｆ９ＳＯ２）、ＬｉＣ（Ｃ２Ｆ５ＳＯ２）３、ＬｉＡｓＦ６、ＬｉＣｌＯ４、Ｌｉ２Ｂ１０Ｃｌ１０、Ｌｉ２Ｂ１２ｌ１２、ＬｉＢ（Ｃ２Ｏ４）Ｆ２、ＬｉＰ（Ｃ２Ｏ４）２Ｆ２等のリチウム塩を一種以上用いることができる。非水電解質における電解質塩の合計濃度は、０．５〜２．０モル／リットルであることが好ましい。
【００７１】
また、非水電解質に、上記ジニトリル化合物及びジ（２−プロピニル）オギザレート以外の添加剤、例えばビニレンカーボネート、シクロヘキシルベンゼン、ｔｅｒｔ−アミルベンゼン等を添加してもよい。
【００７２】
セパレータとしては、例えばポリエチレン、ポリプロピレンやこれらの混合物ないし積層物等のオレフィン樹脂からなる微多孔膜を用いることができる。
【００７３】
上記実施例では、リチウム基準に対する正極の充電終止電位を４．４５Ｖとしているが、リチウム基準に対する正極の充電終止電位を４．４５Ｖ以上４．６０Ｖ以下とした場合にも、上記本発明の効果が得られる。
【産業上の利用可能性】
【００７４】
以上説明したように、本発明によれば、高い充電終止電圧まで充電されたときの保存特性に優れる高容量な非水電解質二次電池を提供できる。よって、産業上の利用可能性は大きい。